le diamètre médian d 50 de pores dudit revêtement céramique est compris entre 0,1 micromètres et 1,5 micromètres. De préférence le diamètre médian d 50 de pores dudit revêtement céramique est supérieur à 0,5 micromètres et/ou inférieur à 1 micromètres ; le diamètre d 90 de pores dudit revêtement céramique est inférieur à 2,5 micromètres. la taille médiane de grains dudit revêtement céramique est comprise entre 5 et 100 micromètres. De préférence ladite taille est supérieure à 10 micromètres et/ou inférieure à 70 micromètres, de préférence inférieure à 50 micromètres, de préférence inférieure à 30 micromètres ; la teneur massique dudit revêtement céramique en oxydes alcalins hormis LiO est inférieure à 0,5%. En particulier, la teneur massique dudit revêtement céramique en Na 2 O est de préférence inférieure à 0,5%, de préférence est inférieure à 0,2%, de préférence est inférieure à 0,1% ; la teneur massique dudit revêtement céramique en SiO 2 est inférieure 0,5%, de préférence est inférieure à 0,2% ; de manière plus préférée est inférieure à 0,1% ; la composition chimique dudit revêtement céramique en oxydes métalliques Cr 2 O 3 , Fe 2 O 3 , ZnO ou CuO susceptibles de réagir avec les poudres d’alcalins est telle que la teneur massique dudit revêtement en la somme des oxydes Cr 2 O 3 +ZnO+Fe 2 O 3 +CuO est inférieure à 0,5%. En particulier, la teneur massique dudit revêtement céramique en Fe 2 O 3 est inférieure 0,5%, de préférence est inférieure à 0,2% ; la teneur massique dudit revêtement céramique en autres oxydes que Al 2 O 3 , MgO, LiO, Y 2 O 3 , ZrO 2 , HfO 2 est inférieure 1%, de préférence est inférieure à 0,5% ; de préférence encore est inférieure à 0,2% ; la teneur massique dudit revêtement céramique en Al 2 O 3 est supérieure à 98%, de préférence supérieure à 98,5%, de préférence supérieure à 99,0%, de préférence encore supérieure à 99,5% ; ledit corps céramique poreux comprend de l’alumine, de la zircone, de la magnésie, de la mullite, de la cordiérite, du carbure et/ou du nitrure ou de l’oxynitrure de silicium , du nitrure de bore, du carbure de bore ou du disiliciure de molybdène. De préférence ledit corps céramique poreux comprend de l’alumine, de la zircone, de la magnésie, de la mullite, de la cordiérite, du carbure et/ou du nitrure ou de l’oxynitrure de silicium ; ledit corps céramique poreux comprend et de préférence est constitué d’un composite à matrice céramique. De préférence la matrice céramique comprend, de l’alumine, de la zircone, de la magnésie, de la mullite, de la cordiérite, du carbure et/ou du nitrure ou de l’oxynitrure de silicium, dont le SiAlON et Si 2 ON 2, du nitrure de bore (BN), du carbure de bore (B 4 C), ou du disiliciure de molybdène (MoSi 2 . De préférence ladite matrice comprend de l’alumine, de la zircone, de la magnésie, de la mullite, de la cordiérite, du carbure et/ou du nitrure ou de l’oxynitrure de silicium. Le Composite à Matrice Céramique comprend de préférence des fibres d’alumine et/ou de mullite et/ou de SiC et/ou de carbone ; la teneur massique dudit corps céramique poreux en la somme des oxydes ZrO 2 +Al 2 O 3 +SiO 2 +MgO est supérieure à 95%, de préférence supérieure à 98%, de préférence supérieure à 99% ; l’épaisseur de paroi dudit corps céramique poreux est de préférence compris entre 3 et 30 mm, de préférence est compris entre 5 et 15 mm.